(57)【要約】  クロロシラン反応器からのケイ素含有材料を処理してそのケイ素含有材料中の磁気的に影響を受ける成分を除去するために磁気分離装置を使用する。そのような不純物の除去によって、ケイ素含有材料を、例えば、ジメチルジクロロシラン、メチルジクロロシラン等の基本的なアルキルハロシラン類や、トリクロロシラン等の他のクロロシラン類等のケイ素をベースとする化合物の製造用原料とする方法において、ケイ素含有材料の反応性を高めることができる。これらのクロロシラン類は、価値のあるケイ素含有製品の製造に有用である。
2005515142.tif 000002
【特許請求の範囲】
【請求項１】
クロロシラン類を製造するための反応器で使用されたケイ素含有固体材料を処理する方法であって、前記反応器で使用されたケイ素含有固体材料を磁気分離装置にかけて前記ケイ素含有固体材料中の構成成分を磁性部分と非磁性部分とに分けることを含む方法。
【請求項２】
前記磁性部分が前記方法から除去されることを特徴とする請求項１記載の方法。
【請求項３】
前記方法がほぼ周囲温度及び周囲圧力で行なわれる請求項１記載の方法。
【請求項４】
前記方法が周囲温度及び周囲圧力を超える温度及び圧力で行なわれることを特徴とする請求項１記載の方法。
【請求項５】
前記方法が３６０℃未満かつ１５０ｐｓｉｇ未満で行なわれることを特徴とする請求項４記載の方法。
【請求項６】
前記方法が約１５０℃〜約３４０℃の温度範囲で行なわれることを特徴とする請求項４記載の方法。
【請求項７】
前記方法が約２５〜約４５ｐｓｉｇの圧力範囲で行なわれることを特徴とする請求項４記載の方法。
【請求項８】
前記方法がアルキルクロロシラン類の製造のためのものであることを特徴とする請求項１記載の方法。
【請求項９】
前記方法がトリクロロシランの製造のためのものであることを特徴とする請求項１記載の方法。
【請求項１０】
前記方法が直接法によりクロロシラン類を製造するために使用される流動床反応器において使用されることを特徴とする請求項１記載の方法。
【請求項１１】
前記ケイ素含有固体材料が、磁気分離を行なうのに先立って冷却されることを特徴とする請求項１記載の方法。
【請求項１２】
前記非磁性画分が、磁気分離にかけられた後に加熱されることを特徴とする請求項１記載の方法。
【請求項１３】
前記反応器で使用された前記ケイ素含有材料が、前記磁気分離装置に当該ケイ素含有材料をかけるのに先立って微粉砕されることを特徴とする請求項１記載の方法。
【請求項１４】
前記反応器で使用された前記ケイ素含有材料を磁気分離装置にかける前に、当該反応器で使用された前記ケイ素含有材料を分粒処理にかけることを特徴とする請求項１記載の方法。
【請求項１５】
（Ｉ）ケイ素含有固体材料を流動床反応器の流動床から除去し；
（II）前記ケイ素含有固体材料を磁気分離装置にかけて前記ケイ素含有固体材料中の構成成分を磁性部分と非磁性部分とに分け；
（III）前記ケイ素含有固体材料の非磁性部分を流動床反応器の流動床に戻すこと；
を含む、ケイ素含有固体材料を処理する方法。
【請求項１６】
クロロシラン類の製造方法において、
（Ｉ）クロロシラン類の製造のために使用される反応器内で使用されたケイ素含有固体材料を、当該ケイ素含有固体材料を磁気分離装置にかけることによって処理し、当該ケイ素含有固体材料中の構成成分を磁性部分と非磁性部分とに分け；
（II）前記ケイ素含有固体材料の磁性部分を前記反応器から除去すること；
を含む、クロロシラン類の製造方法。
【請求項１７】
前記ケイ素含有固体材料が、磁気分離にかけられる前に前記反応器から除去されることを特徴とする請求項１６記載の方法。
【請求項１８】
クロロシラン類の製造のための直接法であることを特徴とする請求項１６記載の方法。
【請求項１９】
前記方法は連続法であることを特徴とする請求項１記載の方法。
【請求項２０】
前記方法は回分法であることを特徴とする請求項１記載の方法。
【請求項２１】
請求項１記載の方法により処理されたケイ素含有材料。
【請求項２２】
クロロシランを製造するための反応から得られるケイ素含有材料であって、請求項１６に記載の工程Ｉにかけられた後のケイ素含有材料。
【請求項２３】
（Ｉ）流動床反応器を用意し；
（II）前記流動床反応器に、（ｉ）微粉砕されたケイ素と、（ii）直接法反応のための少なくとも１種の触媒と、（iii）前記直接法反応のための少なくとも１種の促進剤とを装入し；
（III）その後、前記流動床反応器に塩化アルキルを供給して、前記反応器内に流動床を形成し；
（IV）前記微粉砕されたケイ素と、触媒と、促進剤と、塩化アルキルとを相互作用させ反応させて、望ましい比及び望ましい速度でアルキルクロロシラン類を生成させ；
（Ｖ）その後、望ましい比がある程度増加したら又は望ましい反応速度がある程度減少したら、前記流動床の内容物を磁気分離装置にかけて当該流動床の内容物中の構成成分を磁性部分と非磁性部分とに分けることにより前記流動床の内容物を処理することを含むプロセスに前記流動床内容物をかけ、そしてそのプロセスから前記流動床内容物の磁性部分を除去すること；
を含むクロロシランの製造方法。
【請求項２４】
前記流動床の内容物を磁気分離にかける前に、前記流動床の内容物を前記反応器から除去することを特徴とする請求項２３記載の方法。
【請求項２５】
（Ｉ）流動床反応器を用意し；
（II）前記流動床反応器に、（ｉ）微粉砕されたケイ素と、（ii）直接法反応のための少なくとも１種の触媒と、（iii）前記直接法反応のための少なくとも１種の促進剤とを装入し；
（III）その後、前記流動床反応器に塩化アルキルを供給して、前記反応器内に流動床を形成し；
（IV）前記微粉砕されたケイ素と、触媒と、促進剤と、塩化アルキルとを相互作用させ反応させて、望ましい比及び望ましい速度でアルキルクロロシラン類を生成させ；
（Ｖ）その後、望ましい比がある程度増加したら又は望ましい反応速度がある程度減少したら、前記流動床の内容物を微粉砕してその中に含まれる固形物の平均粒度を小さくし、その後、粉砕された流動床内容物を磁気分離装置にかけて前記流動床内容物中の構成成分を磁性部分と非磁性部分とに分けることにより前記流動床内容物を処理することを含むプロセスに前記流動床内容物をかけ、その後、そのプロセスから前記流動床内容物の磁性部分を除去し、前記直接法を続けること；
を含むクロロシランの製造方法。
【請求項２６】
前記流動床内容物を微粉砕及び磁気分離にかける前に、前記流動床反応器の内容物を前記反応器から除去することを特徴とする請求項２５記載の方法。
【請求項２７】
（Ｉ）流動床反応器を用意し；
（II）前記流動床反応器に、（ｉ）微粉砕されたケイ素と、（ii）直接法反応のための少なくとも１種の触媒と、（iii）前記直接法反応のための少なくとも１種の促進剤とを装入し；
（III）その後、前記流動床反応器に塩化アルキルを供給して、前記反応器内に流動床を形成し；
（IV）前記微粉砕されたケイ素と、触媒と、促進剤と、塩化アルキルとを相互作用させ反応させて、望ましい比及び望ましい速度でアルキルクロロシラン類を生成させ；
（Ｖ）その後、望ましい比がある程度増加したら又は望ましい反応速度がある程度減少したら、前記流動床の内容物を空気力学的遠心分粒プロセスを使用する分粒法にかけることにより前記流動床内容物の固形物部分に由来する不純物を減少させ除去し、その後、精製された流動床内容物を磁気分離装置にかけて前記流動床内容物中の構成成分を磁性部分と非磁性部分とに分けることにより前記流動床内容物を処理することを含むプロセスに前記流動床内容物をかけ、次いで、前記流動床内容物の磁性部分を前記流動床反応器から除去し、前記直接法を続けること；
を含むクロロシランの製造方法。
【請求項２８】
前記流動床内容物が空気力学的遠心分粒及び磁気分離にかけられる前に、前記流動床内容物が反応器から除去される請求項２７記載の方法。
【請求項２９】
（Ｉ）流動床反応器を用意し；
（II）前記流動床反応器に、（ｉ）微粉砕されたケイ素と、（ii）直接法反応のための少なくとも１種の触媒と、（iii）前記直接法反応のための少なくとも１種の促進剤とを装入し；
（III）その後、前記流動床反応器に塩化アルキルを供給して、前記反応器内に流動床を形成し；
（IV）前記微粉砕されたケイ素と、触媒と、促進剤と、塩化アルキルとを相互作用させ反応させて、望ましい比及び望ましい速度でアルキルクロロシラン類を生成させ；
（Ｖ）その後、望ましい比がある程度増加したら又は望ましい反応速度がある程度減少したら、前記流動床の内容物を微粉砕してその中に含まれる固形物の平均粒度を小さくし、そして前記流動床内容物を空気力学的遠心分粒プロセスを使用する分粒法にかけることにより流動床内容物の粉砕された固形物部分に由来する不純物を減少させ除去し、次に、精製された流動床内容物を磁気分離装置にかけて前記流動床内容物中の構成成分を磁性部分と非磁性部分とに分けることにより前記流動床内容物を処理することを含む方法に前記流動床内容物をかけ、次いで、前記流動床内容物の磁性部分を前記流動床反応器の流動床から除去し、前記直接法を続けること；
を含むクロロシランの製造方法。
【請求項３０】
前記流動床内容物を、微粉砕、空気力学的遠心分粒及び磁気分離前に、前記反応器から除去することを特徴とする請求項２９記載の方法。
【請求項３１】
（Ｉ）流動床反応器を用意し；
（II）前記流動床反応器に、（ｉ）微粉砕されたケイ素と、（ii）直接法反応のための少なくとも１種の触媒と、（iii）前記直接法反応のための少なくとも１種の促進剤とを装入し；
（III）その後、前記流動床反応器に塩化アルキルを供給して、前記反応器内に流動床を形成し；
（IV）前記微粉砕されたケイ素と、触媒と、促進剤と、塩化アルキルとを相互作用させ反応させて、望ましい比及び望ましい速度でアルキルクロロシラン類を生成させ；
（Ｖ）その後、望ましい比がある程度増加したら又は望ましい反応速度がある程度減少したら、前記流動床の内容物を摩耗させて当該流動床内容物の粒子の表面から不純物を除去し、その後、摩耗させた流動床内容物を磁気分離装置にかけて前記流動床内容物中の構成成分を磁性部分と非磁性部分とに分けることにより前記流動床内容物を処理することを含むプロセスに前記流動床内容物をかけ、その後、前記流動床内容物の磁性部分を前記プロセスから除去し、前記直接法を続けること；
を含むクロロシランの製造方法。
【請求項３２】
前記流動床内容物を磁気分離にかける前に、前記流動床内容物を前記反応器から除去して前記摩耗にかけることを特徴とする請求項３１記載の方法。
【請求項３３】
前記流動床内容物が前記磁気分離装置にかけられている間に前記流動床内容物を振動させることを特徴とする請求項２３記載の方法。
【請求項３４】
前記流動床内容物が前記磁気分離装置にかけられている間に前記流動床内容物を流動化させることを特徴とする請求項２３記載の方法。
【請求項３５】
前記磁気分離装置が振動マトリックスを有するキャニスター容器を具備することを特徴とする請求項１記載の方法。
【請求項３６】
前記磁気分離装置が１００〜６０，０００ガウスの範囲内の開放勾配磁場強度を有することを特徴とする請求項３５記載の方法。
【請求項３７】
前記磁気分離装置が１０００〜１０，０００ガウスの範囲内の開放勾配磁場強度を有することを特徴とする請求項３５記載の方法。
【請求項３８】
前記磁気分離装置が２０００〜５，０００ガウスの範囲内の開放勾配磁場強度を有することを特徴とする請求項３５記載の方法。
【請求項３９】
前記磁性部分が炭素を含むことを特徴とする請求項１６記載の方法。
【請求項４０】
前記磁性部分がＳｉ8Ａｌ6Ｆｅ4Ｃａを含むことを特徴とする請求項１６記載の方法。
【請求項４１】
前記磁性部分がＦｅＳｉ2Ｔｉを含むことを特徴とする請求項１６記載の方法。
【請求項４２】
前記磁性部分がＣａＳｉ2を含むことを特徴とする請求項１６記載の方法。
【請求項４３】
前記磁性部分の一部が、ケイ素の磨砕の間に、金属部材を通じてケイ素含有固体に導入されることを特徴とする請求項１６記載の方法。
【請求項４４】
前記磁性部分の一部が、ケイ素の微粉砕の間に、金属部材を通じてケイ素含有固体に導入されることを特徴とする請求項１６記載の方法。
【請求項４５】
前記磁性部分がクロムを含むことを特徴とする請求項１６記載の方法。
【請求項４６】
前記磁性部分がニッケルを含むことを特徴とする請求項１６記載の方法。
【請求項４７】
前記反応器内での反応が続いている間に、前記ケイ素含有固体材料を前記磁気分離装置にかけることを特徴とする請求項１記載の方法。
【請求項４８】
前記流動床反応器内での反応が続いている間に、前記ケイ素含有固体材料の一部を前記流動床反応器から前記磁気分離装置に分流させることを特徴とする請求項１５記載の方法。
【請求項４９】
前記反応器内での反応が続いている間に、前記ケイ素含有固体材料を前記磁気分離装置にかけることを特徴とする請求項１６記載の方法。
【請求項５０】
前記流動床反応器内での反応が続いている間に、前記流動床内容物の一部を前記流動床反応器から前記磁気分離装置に分流させることを特徴とする請求項２３記載の方法。
【請求項５１】
前記流動床反応器内での反応が続いている間に、前記流動床内容物の一部を前記流動床反応器から分流させ、微粉砕し、次いで前記磁気分離装置にかけることを特徴とする請求項２５記載の方法。
【請求項５２】
前記流動床反応器内での反応が続いている間に、前記流動床内容物の一部を前記流動床反応器から分流させ、微粉砕し、分粒し、次いで前記磁気分離装置にかけることを特徴とする請求項２９記載の方法。
【発明の詳細な説明】
【技術分野】
【０００１】
本明細書で開示及び特許請求される発明は、主に、流動床反応器からのケイ素含有材料を処理してそのケイ素含有材料中の磁気的に影響を受ける成分を除去するための磁気分離装置の使用に関する。そのような成分の除去によって、ケイ素含有材料を、例えば、ジメチルジクロロシラン、メチルハイドロジェンジクロロシラン等の基本的なアルキルハロシラン類や、トリクロロシラン等の他のクロロシラン類等のケイ素をベースとする化合物の製造用原料とする方法において、ケイ素含有材料の反応性を高めることができる。これらのクロロシラン類は価値のあるケイ素含有製品の製造に有用である。
【背景技術】
【０００２】
発明の背景及び従来技術
上記のように、特定の価値のあるハロシラン類、すなわちシリコーン製品業界全体の基礎を実質的に成しているハロシラン類は、銅をベースとする触媒と種々の促進剤の存在下、高温での元素状ケイ素とハロゲン化アルキルとの反応から製造される。他のシラン類を製造するため、例えば金属ケイ素の製造の基本構成要素であるトリクロロシランを製造するために、他の類似の反応が行なわれる。
【０００３】
当業界で直接法として知られているアルキルハロシラン類を製造するための基本的な反応に関する特許及び文献は文字どおり何百もあり、最も基本的で最初のものは、１９４５年８月にRochowに発効された化学プロセスに関する米国特許第２，３８０，９９５号、及び１９４５年１１月にReedらに発効された直接法における流動床反応器に関する米国特許第２，３８９，９３１号である。
【０００４】
直接法の主な目的はジメチルジクロロシランを製造することであるが、商業的利用が限られているメチルトリクロロシラン、トリメチルクロロシラン、テトラメチルシラン及びメチルジクロロシラン等の他のシラン類や、他のクロロシラン類及び種々のメチルクロロジシラン類に加え、少量で存在し、ほとんど商業的に有用でない様々な化合物の組合せである直接法残渣が生じる。この直接法残渣は、標準沸点が約７１℃を超える高い沸点を有する。これらの残渣を構成する物質は文献に詳しく説明されている。
【０００５】
直接法が主成分、すなわちジメチルジクロロシランを製造する点でより選択性が高く、また、より速い速度でより高い収率をもたらすようにより効率が高いものとなるように、直接法を改善しようとする努力が当業界で絶えずなされている。さらに、ジメチルジクロロシラン以外の化合物、例えばメチルジクロロシランが望ましい場合に、それらの化合物がより高い収率で生じるようにプロセスを制御できるよう、プロセスの細かい制御が望ましい。
【０００６】
残念ながら、現在実施されている商用プロセスは、反応が進行するにつれて、反応を制御しにくくなる。これは、流動床反応器内での反応が進行するにつれて、流動床反応器内に不純物が蓄積することによるものと考えられている。実際に、このプロセスは、最初は、非常に活性が高く、目的の生成物に対する選択性が高い。時間が経過するにつれて、性能は低下（不純物の蓄積によるものとされている）するため、プロセスを定期的に停止し、そしてプロセスを許容可能な収率レベル及び反応速度並びにより重要なジメチルジクロロシランの選択的形成を回復させるために流動床内容物をパージ、再生又は一新しなくてはならない。冶金グレードのケイ素は典型的には０．４質量％のＦｅ、０．１５質量％のＡｌ、０．０８質量％のＣａ及び０．０３質量％のＴｉを含む（Pachalyへの米国特許第５，３３４，７３８号参照）。非ケイ素金属は、ＦｅＳｉ2、ＣａＳｉ2、ＦｅＳｉ2Ｔｉ、Ａｌ2ＣａＳｉ2、Ａｌ8Ｆｅ5Ｓｉ7、Ａｌ3ＦｅＳｉ2、Ａｌ6ＣａＦｅ4Ｓｉ8、ＦｅＳｉ2.4Ａｌなどのような様々な金属間化学種を形成し、これらの金属間化学種も公開された文献に記載されている。
【０００７】
２００２年１０月１５日にKalchauerらに発効された米国特許第６，４６５，６７４号には、流動床反応器の選択性、反応性及び運転時間は、鉛、クロム、ニッケル、ある種のケイ素化合物及びスラッグなどの不純物により減少すると教示されている。
【０００８】
クロロシラン類の形成についての選択性は、Dotsonにより１９６４年５月１２日に発効された米国特許第３，１３３，１０９号の中でジオルガノジクロロシラン（Ｄ）に対するオルガノトリクロロシラン（Ｔ）の比（Ｔ／Ｄ比）として規定され、この比を約０．３５未満にすることが一般的に望ましい。最近の目標はこの比を小さくすることである。本明細書において、「望ましい比」という用語を用いる場合はいつでも望ましいＴ／Ｄ比を意味する。
【０００９】
直接法におけるケイ素の消費の程度に影響を及ぼす様々な因子に関するさらなる文献としては、M.G.R.T. de Cookerらの"The Influence of Oxygen on the Direct Synthesis of Methylchlorosilanes", Journal of Organometallic Chemistry, 84, (1975), pp. 305-316がある。この中で、Cookerは、直接法合成の間に、接触混合物表面の漸次的不活性化が起こると教示している。Cookerは、この不活性化は多くの要因によってもたらされるものであろうと推測している。例えば、炭素及び炭素質生成物の堆積は、表面部分をブロックすることがある。さらに、例えば、ＺｎＣｌ2 の蒸発によって、ケイ素中に汚染物として存在する元素、例えば鉄の反応器内への蓄積によって、クラッキングの増加をもたらす表面上の遊離銅の増加によって、又は接触混合物と微量の酸素との反応によりケイ素酸化物及び銅酸化物を生成して反応性サイトを塞ぐことによって、接触混合物表面自体上の促進剤の含有量が減少し、活性が低下することがある。この論文中に開示されている実験で使用されたケイ素は、冶金用ケイ素とは対照的に、工業用ケイ素であり、この工業用ケイ素の主な不純物としてＦｅが０．４質量％、Ａｌが０.１質量％、及びＣａとＭｇがそれぞれ０．３質量％存在し、使用前に、ケイ素を水で洗浄し、乾燥させ、次いで、ケイ素中に存在する鉄分を除去するために磁石で処理したと記載されている。
【００１０】
従って、不純物の蓄積を解消し、また、より高い効率及び高い収率で、生産される生成物をより良好に制御して、反応をより長く行なえるようにする必要がある。幾つかの文献では、不純物と、反応器から流れを引き出し、不純物リーン部分を分離し、それを反応器に戻すことによるそれら不純物の除去とが議論されている。本明細書で用いる「含有量比」は、不純物リッチ画分中の所定の元素の質量％を不純物リーン画分中のその質量％で割った比率として算出される。１．０の含有量比は、リッチ画分とリーン画分中に所定の元素が等しい濃度で存在し、その元素についての分離が起こらなかったことを意味する。
【００１１】
反応中に流動床反応物から不純物を除去して反応器内に不純物が蓄積するのを減らすことに関する１つの解決法が、１９８１年１２月２２日にShahらに発効された米国特許第４，３０７，２４２号に開示されている。その方法では、分粒法、例えば空気力学的遠心分粒機が使用される。
【００１２】
１９８１年７月２８日にShadeに発効された米国特許第４，２８１，１４９号には、表面被毒をなくし、フレッシュな反応表面を露出させるために、ケイ素粒子の一部を摩耗させる手段が記載されている。「摩耗された」又は「摩耗」という用語は、本明細書で使用する場合はいつでも、Shade特許に記載された上記方法を意味する。Shade特許の開示は、反応器からの固体粒子の摩耗についての教示に関して、引用によりここに含まれていることにする。
【００１３】
本発明者らは、粉砕された固体材料からの磁気分離技術を用いる金属の分離に関する先行技術文献に他の開示があることを認識している。精製業界からそのような開示が２つあるものの、いずれもケイ素含有材料から構成成分を磁気分離することについて扱ったものではない。そのような先行技術文献の１件は、１９９２年９月１５日にHettingerに発効された米国特許第５，１４７，５２７号であり、この中で、高金属含有触媒の低、中及び高金属と活性触媒への磁気分離が記載されている。すなわち、この特許には、触媒を使用して炭素−金属油をより軽い生成物に変換する改善された方法が記載されており、改善点は、触媒粒子の一部を、それらを静電荷導電ベルトで搬送しながら少なくとも１０キロガウス／インチの磁場勾配の少なくとも１キロガウスの高強度磁場に通し、そしてより活性の高い触媒を、その触媒を最初に使用したプロセスにリサイクルするプロセスにある。
【００１４】
第２の開示は、２００１年２月２７日にGoolsbyに発効された米国特許第６，１９４，３３７号に見つけることができる。この特許では、触媒中の望ましくない汚染物の磁気分離を改善するために、不純物粒子の磁化率を増加させる。
【００１５】
様々な文献に、鉱石及びスラリーから強磁性及び常磁性粒子不純物を除去するために磁力を加えることが記載されている。Svoboda, Jan., "Magnetic Methods for the Treatment of Minerals", Developments in Mineral Processing-8, ISBNO-44-42811-9, Elsevier, New York, 1987に、磁気分離技術の現状が概説されている。他の総説としては、"Magnetic Separation", Perry's Chemical Engineers' Handbook, McGraw-Hill, New York, 7th Edition, 1998, pp. 19-49、及びOberteuffer, John, Wechsler, Ionel, "Magnetic Separation", Kirk-Othmer Encyclopedia of Chemical Technology, 3rd Edition, 1978, John Wiley & Sons, New York, Volume 15, pp. 708-732が挙げられる。これらの文献には、誘起磁気ロール分離装置、永久磁気ロール分離装置、高勾配磁気分離装置（ＨＧＭＳ）、及び開放勾配磁気分離装置に関する技術が記載されており、これらの技術の全てが本発明において有用である。
【００１６】
ケイ素関連化学において磁気分離の幾つかの応用が行なわれている。Magnetic and Electrical Separation, Vol. 10 (2000), pp.161-178のWangらの"Purification of Fine Powderes by a Super-conducting HGMS with Vibration Assistance"には、石英からＦｅ2 Ｏ3 を除去するＨＧＭＳの能力が示されている。１９８９年３月７日に発効されたSeiderらの米国特許第４，８１０，３６８号には、炭化ケイ素から磁性不純物を簡便に分離することが示されている。１９９４年９月２７日に発効された米国特許第５，３４９，９２１号の中でBarracloughらは、結晶成長中に５００ガウスの磁場をかけることにより半導体グレードのシリコン中の不純物分布を改善した。２００１年７月２４日に発効された米国特許第６，２６４，８４３号の中でWiesnerは半導体材料の機械加工から不純物を除去する方法を教示している。この方法では、のこぎりの刃又はラップ板に由来する粒子をケイ素の機械加工中に切削液から磁気的に分離することができる。
【００１７】
多くの著者がケイ素含有材料の磁化率を報告している。U. Birkholzらは、Physica Status Solidi, 1969, No. 34, pp. K181-K184において、α−ＦｅＳｉ2 の０℃〜１０００℃の温度範囲での磁化率を報告している。このα−ＦｅＳｉ2 は、０℃〜４００℃の温度範囲では平坦な応答の低い磁化率を有する。添加された少量の過剰のケイ素は磁化率を負にする。すなわち反磁性である。Physical Review B, Vol. 51, No. 8, February 1995, pp. 4763-4767において、D. Mandrusらは５０Ｋ〜７００Ｋの温度範囲でのＦｅＳｉの磁化率を報告している。このＦｅＳｉは、約２２５℃でピーク磁化率を示す。しかしながら、O. Kubaschewski, Iron-Binary Phase Diagrams, Springer-Verlag, 1982, pp. 136-139のＦｅＳｉ相図、及び商用グレードのケイ素について報告された金属間相から、ＦｅＳｉは、直接法の供給材料ケイ素中に存在するとは期待されない。
【００１８】
上記文献のいずれにも、流動床反応器からのケイ素材料から磁気的に影響を受ける化学種を分離することについての教示、示唆又は記載はない。また、上記文献のいずれにも、ケイ素中に存在すると予想される不純物を磁気的に分離するための最適な温度についての教示、示唆又は記載はない。
【００１９】
本明細書で開示し特許請求する方法は、反応器の流動床における不純物の蓄積を制御して反応器中での反応を促進し、より効率的なプロセス、より良好な選択性、より良好な制御及びより長い反応の実行時間をもたらす。
【発明の開示】
【００２０】
本発明
本明細書において発明として開示するものは、流動床反応器からのケイ素含有材料を処理してそのケイ素含有材料中の磁気的に影響を受ける成分を除去するための磁気分離装置の使用、それにより得られる実質的に精製されたケイ素含有材料、その精製されたケイ素含有材料をアルキルハロシラン類の製造に使用すること、流動床反応物（ケイ素含有材料）からの不純物の磁気分離とともに流動床反応物の改良を伴うそのための方法、微粉砕処理から得られ磁気分離装置を併用して改良された精製ケイ素含有材料、磁気分離装置を併用して改良された空気力学的分粒処理、磁気分離装置を併用して摩耗処理（abrading treatments）から得られた材料、及び磁気分離装置を併用する微粉砕の改良と空気力学的分粒の改良の組み合わせである。
【００２１】
さらに、本発明の範囲内でShadeの教示と組み合わせて、本明細書で開示し特許請求する本発明の磁気分離装置の態様と関連して、流動床反応物の反応性を高めることが考えられる。
【００２２】
さらに、本明細書で開示し特許請求する磁気分離装置の態様と関連して、本発明の範囲内で２４２号特許のShahの教示と組み合わせて、流動床固形物の不純物を減少させることが考えられ、そして最後に、本発明の磁気分離装置の態様と組み合わせ且つ関連して、本発明の範囲内でShadeの教示とShahの教示の両方を組み合わせて、流動床反応器を使用してクロロシラン類を製造する際の結果を改善することが考えられる。
【００２３】
さらに、本発明の範囲内で１４９号特許のShadeの教示と組み合わせて、本明細書で開示し特許請求する本発明の磁気分離装置の態様と関連して、流動床固形物の不純物を減少させることが考えられる。
【００２４】
本明細書において用いる場合に、「磁気的に影響を受ける成分」とは、流動床反応器からのケイ素含有材料中に含まれる物質であって、磁場を用いてそのケイ素含有材料から分離可能なものを意味し、例えば、強磁性、常磁性又は反磁性であるものが挙げられ、そのようなものとしては、それらの物理的性質によって、あるいはそのような強磁性、常磁性又は反磁性物質と結合してその強磁性、常磁性又は反磁性物質に担持されることによって、流動床ケイ素含有材料から除去することのできるものを意味する。磁気的に影響を受ける成分は、磁性画分中に選択的に引き寄せられる化学種を多く含む混合物、及び非磁性画分中に選択的に反発された化学種が減少したものを包含する。磁気的に影響を受ける化合物は、フェリ磁性化学種及び反強磁性化学種を含むこともあるであろう。流動床ケイ素含有材料の例は、米国特許第５，３３４，７３８号について述べた段落で既に記載したとおりである。
【００２５】
本発明の第１の態様は、クロロシラン類を製造するための反応器で使用されたケイ素含有固体材料を処理する方法であって、前記反応器で使用されたケイ素含有固体材料を磁気分離装置にかけてケイ素含有固体材料中の構成成分を磁性部分と非磁性部分とに分けることを含む方法である。
【００２６】
本発明の第２の態様は、流動床反応器の流動床に由来するケイ素含有固体材料をその反応器から除去する方法であって、ケイ素含有固体材料を流動床反応器の流動床から除去し；ケイ素含有固体材料を、磁気分離装置にかけてケイ素含有固体材料中の構成成分を磁性部分と非磁性部分とに分け；次に、ケイ素含有固体材料の非磁性部分を流動床反応器の流動床に戻すことを含む方法である。この態様は、処理されたケイ素含有固体材料を、それを除去した反応器に戻すことができること、又は別の流動床反応器に戻し使用できることを意図することに注意されたい。
【００２７】
本発明の別の態様は、アルキルハロシラン類の製造法における、より具体的にはアルキルハロシラン類を製造するための直接法における、及びトリクロロシランの製造法における、上記方法の使用である。
【００２８】
本発明の更に別の態様は、ケイ素含有材料を磁気分離にかけて当該ケイ素含有材料中の不純物を減少させることにより製造されるケイ素含有材料自体である。
【００２９】
本発明の更に別の態様は、クロロシランを製造する方法であって、流動床反応器を用意し、そしてその流動床反応器に微粉砕されたケイ素と、直接法反応のための少なくとも１種の触媒と、直接法反応のための少なくとも１種の促進剤とを装入することを含む方法である。その後、その流動床反応器に塩化アルキルを供給して、反応器内に流動床を形成し、微粉砕されたケイ素と、触媒と、促進剤と、塩化アルキルとを相互作用させ反応させて、望ましい比及び望ましい速度でアルキルクロロシランを生成させる。その後、望ましい比率がある程度増加したら又は望ましい反応速度がある程度減少したら、流動床の内容物を磁気分離装置にかけてその流動床内容物中の構成成分を磁性部分と非磁性部分とに分けることにより流動床内容物を処理することを含むプロセスに流動床内容物をかける。その後、流動床反応器の流動床から流動床内容物の磁性部分を除去し、直接法を続ける。
【００３０】
更なる態様は、クロロシランの製造方法である。この方法は、流動床反応器を用意し、その流動床反応器に、微粉砕されたケイ素と、直接法反応のための少なくとも１種の触媒と、直接法反応のための少なくとも１種の促進剤とを装入することを含む。その後、流動床反応器に塩化アルキルを供給して、反応器内に流動床を形成し、微粉砕されたケイ素と、触媒と、促進剤と、塩化アルキルとを相互作用させ反応させて、望ましい比及び望ましい速度でアルキルクロロシランを生成させる。その後、望ましい比がある程度増加したら又は望ましい反応速度がある程度減少したら、流動床の内容物を微粉砕してその中に含まれる固形物を摩耗させるか又はその固形物の平均粒度を小さくし、次に、微粉砕された流動床内容物を磁気分離装置にかけて流動床内容物中の構成成分を磁性部分と非磁性部分とに分けることにより流動床内容物を処理することを含むプロセスに流動床内容物をかける。流動床反応器の流動床から流動床内容物の磁性部分を除去し、直接法を続ける。
【００３１】
本発明の更に別の態様を述べると、クロロシランの製造方法であって、流動床反応器を用意し、その流動床反応器に、微粉砕されたケイ素と、直接法反応のための少なくとも１種の触媒と、直接法反応のための少なくとも１種の促進剤とを装入することを含む。その後、流動床反応器に塩化アルキルを供給して、反応器内に流動床を形成し、微粉砕されたケイ素と、触媒と、促進剤と、塩化アルキルとを相互作用させ反応させて、望ましい比及び望ましい速度でアルキルクロロシランを生成させる。その後、望ましい比がある程度増加したら又は望ましい反応速度がある程度減少したら、流動床の内容物を空気力学的遠心分粒プロセスを使用する分級法にかけることによりその流動床内容物の固形物部分に由来する不純物を減少させ除去し、次に、精製された流動床内容物を磁気分離装置にかけて流動床内容物中の構成成分を磁性部分と非磁性部分とに分けることにより流動床内容物を処理することを含むプロセスに流動床内容物をかける。その後、流動床反応器の流動床から流動床内容物の磁性部分を除去し、直接法を続ける。
【００３２】
さらに、本発明の別の態様が提供される。この別の態様は、クロロシランの製造方法であり、この方法は、流動床反応器を用意し、その流動床反応器に、微粉砕されたケイ素と、直接法反応のための少なくとも１種の触媒と、直接法反応のための少なくとも１種の促進剤とを装入し、その後、流動床反応器に塩化アルキルを供給して、反応器内に流動床を形成することを含む。その後、微粉砕されたケイ素と、触媒と、促進剤と、塩化アルキルとを相互作用させ反応させて、望ましい比及び望ましい速度でアルキルクロロシランを生成させ、そして、望ましい比がある程度増加したら又は望ましい反応速度がある程度減少したら、流動床の内容物を微粉砕してその中に含まれる固形物を摩耗させるか或いはその中に含まれる固形物の平均粒度を小さくし、その後、流動床内容物を、空気力学的遠心分粒プロセスを使用する分粒法にかけることにより流動床内容物の粉砕された固形物部分に由来する不純物を減少させるか或いは除去することにより流動床内容物を処理することを含むプロセスに流動床内容物をかける。次に、精製された流動床内容物を磁気分離装置にかけて流動床内容物中の構成成分を磁性部分と非磁性部分とに分け、その後、流動床反応器の流動床から流動床内容物の磁性部分を除去し、直接法を続ける。
【００３３】
本発明のさらに別の態様は、クロロシランの製造方法である。この方法は、流動床反応器を用意し、その流動床反応器に、微粉砕されたケイ素と、直接法反応のための少なくとも１種の触媒と、直接法反応のための少なくとも１種の促進剤とを装入することを含む。その後、流動床反応器に塩化アルキルを供給して、反応器内に流動床を形成し、微粉砕されたケイ素と、触媒と、促進剤と、塩化アルキルとを相互作用させ反応させて、望ましい比及び望ましい速度でアルキルクロロシランを生成させる。その後、望ましい比がある程度増加したら又は望ましい反応速度がある程度減少したら、流動床の内容物を摩耗させて流動床内容物の粒子の表面から不純物を除去することにより流動床内容物を処理して流動床内容物の固形物部分の不純物を減少させて除去し、その後、精製された流動床内容物を磁気分離装置にかけて流動床内容物中の構成成分を磁性部分と非磁性部分とに分けることにより流動床内容物を処理することを含むプロセスに流動床内容物をかける。その後、流動床反応器の流動床から流動床内容物の磁性部分を除去し、直接法を続ける。
【００３４】
発明の詳細な説明
上記のとおり、本明細書では、ケイ素含有流動床材料を処理してそのケイ素含有材料中の磁気的に影響を受ける成分を除去するための磁気分離装置を使用する方法が開示される。
【００３５】
図１には、ケイ素含有材料３中の磁気的に影響を受ける成分２を磁気分離するための方法及び装置１が概略図で示されている。この図において、反応物（ケイ素含有固体材料３）の一部が流動床反応器４から取り出され、反応が続いている間に磁気分離装置５に送られ、次に流動床反応器４に戻される。
【００３６】
例示のために示すと、冶金グレードのケイ素６、塩化メチル７、触媒及び促進剤８が流動床反応器４に供給される。磁気分離装置５は反応物３の一部を処理する。ケイ素含有固体材料３は、必要に応じて、磁気分離装置５により処理すべく流動床反応器３から分流されても、あるいは流動床反応器４内で現場（in-situ）処理されても、又は磁気分離装置５に送られる前に不純物を減少させるプロセス（図示せず）により処理されてもよい。供給材料としてのケイ素含有固体材料３は、連続的に、断続的に又は回分式で取り出すことができる。非磁性画分９は、元の反応器４に戻されても、あるいは処理されたケイ素含有材料３の更なる反応のための別個の補助的な反応器（図示せず）に送られてもよい。時間の経過による不純物の蓄積を制御するために、元の反応器４から磁性画分１０を除去する。本発明の目的は、流動床反応器の性能を改善するとともに、粗クロロシラン生成物１１の選択性を向上させることである。このように磁気分離装置を実際に使用することについての詳細は、下記実施例に記載する。
【００３７】
本発明の別の態様において、磁気分離過程の間に反応器内容物を振動又は流動化させることができる。本発明者の知っている限りでは、磁気的に影響を受ける材料を分離するのに有効であればいかなる磁気分離装置も本発明の方法において有用である。幾つかの商用分離装置があり、それらのうちの幾つかは、先に示したPerry's Handbook and Kirk-Othmer Encyclopediaに記載されている。
【００３８】
好ましい装置は、振動マトリックスを備えたキャニスター容器を具備する。そのような装置としては、Eriez乾式振動磁気フィルター（ＤＶＭＦ）、Frantzフェロフィルター、Carpco高勾配磁気分離装置（ＨＧＭＳ）又は同様なキャニスター及びマトリックス装置が挙げられる。これらの装置は、１００〜６０，０００ガウス；あるいは１０００〜１０，０００ガウス；又は２０００〜５０００ガウスの範囲内の開放勾配磁場強度を有することができる。
【００３９】
当業者には当然のことであるが、クロロシラン製造のために反応器で使用される冶金用ケイ素を、そのような反応器で使用する前に、磁気分離装置で処理して、磁気的に影響を受ける成分を除去することができる。また、そのような処理を、ここに開示し特許請求する方法と組み合わせて用いることは本発明の範囲内であると考えられ、「混入」した磁気的に影響を受ける成分、特に鉄を、そのようなケイ素から除去することが望ましい場合には特に、本発明の範囲内であると考えられる。「混入」成分は、反応器内で冶金用ケイ素を使用するのに先立ってその冶金用ケイ素の粒子のサイズを減少させるために冶金用ケイ素に適用される微粉砕プロセスによって冶金用ケイ素に加わる成分である。
【実施例】
【００４０】
実施例１
Outokumpu Technology Incorporated, Carpco Division（フロリダ州ジャクソンビル）製のCarpcoモデルMIH(13)113-5強力誘導式ロール磁気分離装置を使用して冶金グレードのケイ素の試料を分離した。そのケイ素を、この実施例で使用する前に、流動床反応器内で塩化メチルと部分的に反応させた。ロール速度１８０ｒｐｍ、コイル電流３アンペア及び振動機速度７６％で試料を処理するように磁気分離装置を設定した。ナイフ位置を８７度に設定した。供給材料を、磁性画分、中央画分（中間画分）及び非磁性画分に分離した。元素分析の結果を下記表１に示す。鉄の含有率は１４．６５と高かった。元素Ａｌ，Ｃａ，Ｃｒ，Ｆｅ，Ｋ，Ｍｇ，Ｍｎ，Ｎａ，Ｎｉ，Ｐ，Ｓｎ，Ｔｉ，Ｖ及びＺｎの含有率も高かった。これらの元素のうちの幾つかは、流動床反応器の性能を低下させることが知られており、それらを除去することによって当該プロセスは促進され、性能は改善される。
【００４１】
銅の含有率が比較的低いことは望ましい利益につながる。というのは、動作している市販の流動床から鉄を分離すると、系に存在する銅触媒が比較的少ない量で除去されるからである。銅（元素状の銅、塩、又は酸化物として）は、反応を触媒するのに必要な高価な添加剤である。ケイ素でもなく銅でもない粒子の選択的除去は、不純物分離形の望ましい１つの特徴である。Ｃｒ（含有率＝１０．４）及びＮｉ（含有率＝１０．６）の除去は、触媒毒を除去できる可能性があることを示している。
【００４２】
実施例２
Eriezモデル50-4乾式振動磁気フィルター（ＤＶＭＦ）を使用して、市販の流動床反応器から取り出した部分的に反応したケイ素の試料を分離した。この装置は、５０００ガウスの磁場強度で運転した。０．０９０インチの振幅で１２００ｒｐｍで垂直方向に振動させた１／４インチエキスパンデッドメタルマトリックスをシリンダーに入れた。原料の冶金グレードのケイ素をボールミルで微粉砕し、触媒、促進剤及び塩化メチルと部分的に反応させた。ＤＶＭＦへの供給材料を磁性画分及び非磁性画分に分離した。この材料の元素分析結果を下記表２に示す。
【００４３】
表２に示すように、鉄の含有率は高かった。銅の含有率は比較的低かった。炭素の含有率から、金属不純物に加えて、磁気分離によって、炭素質堆積物も、意外にも選択的に除去されることが判る。他のケイ素でもなく銅でもない元素も選択的に除去され、当該プロセスが促進される。
【００４４】
例３
走査型電子顕微鏡法（ＳＥＭ）及びエネルギー分散型分光法（ＥＤＳ）を使用して、実施例２で得られた磁性及び非磁性画分を分析した。この分析は、磁化されやすい金属がケイ素試料中に均一に分布しているかどうか、及び特定の既知の金属間不純物の粒子が、非磁性画分と比較した場合に、磁性画分中により広く存在しているかどうかを調べるために行なった。試料をグラファイトＳＥＭスタブ上のカーボンテープに付着させた。この分析の場合、ＳＥＭ／ＥＤＳ分析のために試料を導電性にするため、薄いカーボン層を試料上に堆積させた。各試料中の３０個の粒子をランダムに選択して分析し、それらの原子組成を求めた。
【００４５】
ランダム分析を終えた後、「後方散乱」分析モードを用いた。このモードから、純粋なケイ素よりも重い原子量を有する粒子が示された。これらの領域をさらに調べ、高原子量の粒子の組成を求めた。
【００４６】
磁性及び非磁性画分中の粒子のほとんどが、ケイ素分が９０質量％を超える非常に純粋なケイ素であった。磁性画分において、３０個の粒子のうちの１３個が０.１質量％の鉄を含んでいた。非磁性画分において、３０個の粒子のうちのたった１個が０．１質量％を超える鉄を含んでいた。ランダムにサンプリングした磁性画分において、２個の粒子が４９質量％を超える鉄を含むと確認された。後方散乱モードで上記の装置を用いると、更に１個の粒子が９１質量％を超える鉄を含むと同定された。非磁性画分中には、３０質量％を超える鉄を含む同様な粒子は確認されなかった。これらの高鉄粒子の元素含有率は、この例で使用するのに相応しい塊状ケイ素を微粉砕するために使用されるボールミル機で使用される磨砕用ボールの組成と一致していた。磨砕用ボールは次第に摩耗するため、粉末状ケイ素に鉄が加わる。磨砕用ボールはニッケル及びクロムを含むこともある。ニッケル及びクロムは磨砕用ボールの硬さ及び耐摩耗性を高めるために磨砕用ボールに添加される。これら３つの高鉄粒子は磨砕用ボールの破片であると考えられる。
【００４７】
測定した幾つかの粒子は、公開されている文献に既に報告されているものと矛盾せず、冶金グレードのケイ素中に通常見出される金属間不純物によるものであると考えられる原子組成を有していた。例えば、磁性画分中にＳｉ8Ａｌ6Ｆｅ4Ｃａのばらばらの粒子が観察できた。磁性画分のランダム分析では、３０個の粒子のうち２個がＳｉ8Ａｌ6Ｆｅ4Ｃａであった。後方散乱モード（非ランダムサンプリング）で分析した場合に、第３のＳｉ8Ａｌ6Ｆｅ4Ｃａ粒子は磁性画分中にあった。これらの粒子の原子組成を、Margaria, T., Anglezio, J. C., Servant, C., "Intermetallic Compounds in Metallurgical Silicon," INFACON 6, Proceedings of the 6th International Ferroalloys Congress, Cape Town. Volume 1, Johannesburg, SAIMN, 1922, pp. 209 to 214からのＳｉ8Ａｌ6Ｆｅ4Ｃａについての参考組成とともに下記表３に示す。非磁性画分中にはＳｉ8Ａｌ6Ｆｅ4Ｃａ粒子は見つけられなかった。
【００４８】
他の非ケイ素粒子は、相ＦｅＳｉ2.4Ａｌ、Ｓｉ2ＦｅＴｉ及びＣａＳｉ2（ＣａＣｌ2を含む）の報告されている組成に実質的に一致する組成を有すると観測された。観測された非ケイ素金属は、非磁性画分中よりも磁性画分中により広く存在した。
【００４９】
実施例４
次に、磁気分離を改善するためにケイ素を部分的に反応させることについての利点を示す。冶金グレードのケイ素を市販のリングローラーミルで微粉砕し、２０，０００ガウスの磁場を生じることのできる高勾配磁気分離装置（ＨＧＭＳ）に供給した。この例では、磁場は３０００ガウスに制限した。結果を下記表４に示す。
【００５０】
この実験では、非ケイ素金属の濃度はほとんどゼロであった。３０００ガウスの同じ磁場強度で、流動床反応器内で部分的に反応させたケイ素の試料を処理した。結果を下記表５に示す。
【００５１】
実施例５
直接法に及ぼす鉄の有害な効果を明らかにするために、ケイ素の試料に鉄粉を意図的に加え、実験室用直接法反応器内で反応させた。市販の冶金グレードのケイ素との多くの反応を生じさせ、反応器系を統計的工程管理状態においた。標準的な銅をベースとする触媒及び促進剤をケイ素のバッチに加え、そして３２０℃の温度制御されたオーブン内で塩化メチルと４４時間反応させた。試験試料に、鉄粉を加えて鉄含有量を２倍にした。使用した鉄は、Alpha Productsのカタログ番号00170、３２５メッシュ（４４ミクロン）、金属基準で純度９９．９+％であった。結果を下記表６に示す。この表から判るように、元素状の鉄は、Ｔ／Ｄ比にかなりの悪影響を及ぼした。
【００５２】
実施例６
実施例２から得た磁性画分の一部を試験して、その材料の磁化率に及ぼす温度の効果を明らかにした。粉末状ケイ素を直径３ｍｍの石英管に入れた。この管を真空引きし、トーチで封管した。Maxwell, E., "Mutual Inductance Bridge for AC Susceptibility Measurements at low Frequencies", Review of Scientific Instruments, Volume 36, 1965, pp. 553-554の記載に従って構成されたHartshorn相互インダクタンスブリッジを用いて磁化率を試験した。試験コイルは、巻線密度３１５０回巻／メートルの一次コイルと、反対にそれぞれ１２０回づつ巻かれた２つの二次コイルから成っていた。二次コイルのうちの１つとと一次コイルとの間の相互インダクタンスを測定した。測定は、空のコイルと、実施例２から得た磁性画分の試料について行なった。測定値を較正し、試料の測定値から空のコイルのデータを差し引き、次にナノヘンリー単位に正規化した。結果をグラフにしたものを、ベストフィットの描いた曲線とともに図１に示す。図２から判るように、ピーク磁化率がおよそ２１７℃で観測された。
【００５３】
比較例１
様々な分離法を比較し、他の磁気分離法及び従来技術の非磁気分離法と比較した上記の好ましい磁気法の有用性を示す。非磁気分離法との比較のために、分粒、例えばShahらにより米国特許第４，３０７，２４２号明細書に記載されているようなサイクロン微粉の分離を含めた。供給材料を２つの画分に分けた。画分１は、本発明の実施例の磁性画分である鉄リッチ画分であるか、又はShahの実施例の微粉画分であった。画分２は、本発明の実施例の非磁性画分である精製された画分であるか、又はShahの実施例の粗粒画分であった。Shah特許の場合の例の番号は、その特許で表示されている記載を表す。磁性画分の表示は先に示したとおりである。この比較を下記表７に示す。
【００５４】
【表１】
2005515142.tif 000003
【００５５】
【表２】
2005515142.tif 000004
【００５６】
【表３】
2005515142.tif 000005
【００５７】
【表４】
2005515142.tif 000006
【００５８】
【表５】
2005515142.tif 000007
【００５９】
【表６】
2005515142.tif 000008
【００６０】
【表７】
2005515142.tif 000009
【図面の簡単な説明】
【００６１】
【図１】図１は、本方法の一態様を示す概略図である。
【図２】図２は、実施例７に記載の実験の結果を示すグラフである。
【図１】
2005515142.tif 000010
【図２】
2005515142.tif 000011
【国際調査報告】
2005515142.tif 000012
2005515142.tif 000013